(57)【要約】【課題】  加工時や使用時の熱などに対し寸法安定性が高く、水蒸気や酸素などのガスバリア性に優れ、かつ、光学異方性が少なく、光線透過率に優れたガスバリア性フィルム、並びにこれを用いたディスプレイ用基板及びディスプレイを提供する。【解決手段】  荷重たわみ温度１５０℃以上の基材の両面へ、線膨張係数が１００ｐｐｍ／Ｋ以下であり、かつ前記基材と前記硬化型樹脂の屈折率差ｎが０．０３≦ｎ≦０．１８である硬化型樹脂層を設けて、さらに、必要に応じて、少なくとも片側の面へ、１又は複数層のガスバリア層及び／又は平滑化層を設けてなることを特徴とする。【選択図】  図１
2006123288.tif 000002
【特許請求の範囲】
【請求項１】
基材の両面に硬化型樹脂層を設けてなるガスバリア性フィルムにおいて、前記基材が荷重たわみ温度１５０℃以上の樹脂であり、前記硬化型樹脂層の線膨張係数が１００ｐｐｍ／Ｋ以下であり、かつ前記基材と前記硬化型樹脂の屈折率差ｎが０．０３≦ｎ≦０．１８であることを特徴とするガスバリア性フィルム。
【請求項２】
少なくとも片側の上記硬化型樹脂層面へ、第１ガスバリア層を設けてなることを特徴とする請求項１に記載のガスバリア性フィルム。
【請求項３】
少なくとも片側の上記第１ガスバリア層面へ、第１平滑化層を設けてなることを特徴とする請求項２に記載のガスバリア性フィルム。
【請求項４】
少なくとも片側の上記第１平滑化層面へ、第２ガスバリア層を設けてなることを特徴とする請求項３記載のガスバリア性フィルム。
【請求項５】
少なくとも片側の上記第２ガスバリア層面へ、第２平滑化層を設けてなることを特徴とする請求項４記載のガスバリア性フィルム。
【請求項６】
上記基材が荷重たわみ温度１６０℃以上の炭酸エステル骨格を持つ線状高分子の芳香族ポリカーボネートであることを特徴とする請求項１〜５いずれかに請求項１記載のガスバリア性フィルム。
【請求項７】
上記硬化型樹脂層が、電離放射線硬化型樹脂であることを特徴とする請求項１〜６いずれかに記載のガスバリア性フィルム。
【請求項８】
上記第１ガスバリア層及び／又は第２ガスバリア層が、無機酸化物、無機酸化窒化物、無機酸化炭化物又は無機酸化窒化炭化物の群から選択したいずれかであることを特徴とする請求項２〜７いずれかに記載のガスバリア性フィルム。
【請求項９】
上記平滑化層がカルドポリマーを含有する層、アクリル骨格ポリマーを含有する層、有機官能基と加水分解基を有するシランカップリング剤および前記シランカップリング剤が有する有機官能基と反応する有機官能基を有する架橋性化合物とを少なくとも原料として構成された塗料組成物の塗膜である層、又はエポキシ骨格ポリマーを含有する層、であることを特徴とする請求項３〜８のいずれかに記載のガスバリア性フィルム。
【請求項１０】
請求項１〜９のいずれかに記載のガスバリア性フィルムを用いてなることを特徴とするディスプレイ用基板。
【請求項１１】
請求項１〜９のいずれかに記載のガスバリア性フィルムの、ガスバリア層又は平滑化層面へ、透明導電膜を形成したことを特徴とするディスプレイ用基板。
【請求項１２】
請求項１０〜１１のいずれかに記載のディスプレイ用基板を用いてなることを特徴とするディスプレイ。
【請求項１３】
請求項１０〜１１のいずれかに記載のディスプレイ用基板を用いてなることを特徴とする液晶表示装置。
【請求項１４】
請求項１０〜１１のいずれかに記載のディスプレイ用基板を用いてなることを特徴とする有機ＥＬ素子。
【発明の詳細な説明】
【技術分野】
【０００１】
本発明は、ガスバリア性フィルムに関し、さらに詳しくは、例えば、ディスプレイ用基板向け、もしくはディスプレイの被覆用途に適し、加工時や使用時に熱に耐え、かつ、ガスバリア性に優れるガスバリア性フィルム、並びにこれを用いたディスプレイ用基板及びディスプレイに関するものである。
【０００２】
本明細書において、配合を示す「比」、「部」、「％」などは特に断わらない限り質量基準であり、「／」印は一体的に積層されていることを示す。
また、「遮断性」は「バリア性」、「ＥＬ」は「エレクトロルミネッセンス」、「ＬＣＤ」は「液晶ディスプレイ」、「パネル」は「素子」、「ＰＥＴ」は「ポリエチレンテレフタレート」、「ＰＣ」は「ポリカーボネート」、の略語、機能的表現、通称、又は業界用語である。
【背景技術】
【０００３】
（主なる用途）本発明のガスバリア性フィルムの主なる用途としては、ディスプレイ用フィルム基板であるが、食品や医薬品等の包装材料はもとより、タッチパネル、照明用フィルム基板、太陽電池用フィルム基板、サーキットボード用フィルム基板、電子ペーパー等にも使用することができ、ガスバリア性を要する用途であれば、特に限定されるものではない。
【０００４】
（背景技術）近年、種々の表示方式のディスプレイが使用され、また実用化が検討されている。ブラウン管タイプを除くと、いずれも薄型化を目指すものであり、さらには、フレキシブルなものも求められるようになってきている。そこで、従来、ディスプレイを構成していたガラス基板に代わって、合成樹脂シート、もしくは合成樹脂フィルムを用いることが検討されている。あるいは、ディスプレイの寿命を伸ばす目的で、外界からの酸素や水蒸気を遮断するガスバリア性フィルムを用いたディスプレイ用基板も検討されている。
ディスプレイ用基板の素材としての合成樹脂フィルムには、機械的強度、平滑性、およびガスバリア性等に加え、合成樹脂フィルムにディスプレイ機能を付与するための種々の層を積層する加工、もしくはガスバリア層を付与する加工等における耐熱性もしくは耐湿性が要求される。しかし、一般的な合成樹脂フィルムは、耐熱性もしくは耐湿性が、ガラス基板にくらべて格段に劣るので、蒸着等による金属薄膜の形成工程における加熱や熱硬化性樹脂塗料のコーティング後の加熱硬化工程等における加熱による変形、または金属薄膜のエッチング工程もしくはレジストの現像工程における水溶液の接触により吸湿を生じて起きる変形が避けられず、得られるディスプレイ、もしくはガスバリア性フィルムの平面性が損なわれたり、積層した金属薄膜とのズレに基づく剥離が生じたり、もしくは予め設定した寸法とのズレが生じる等の支障が起こる。また、液晶表示パネルやＥＬ表示パネル等のディスプレイでは、形成されている素子が、水蒸気に触れると、性能劣化し、発光しない等の支障が起こる。
このために、ディスプレイ、ディスプレイ用基板に用いるガスバリア性フィルムは、加工時や使用時の発熱や加熱時の張力などにより、伸びやたわみを生じにくく寸法安定性を高まるために、１５０℃以上の耐熱性、かつ、特に液晶表示パネルやＥＬ表示パネル等のディスプレイでは、形成されている素子が、水蒸気や酸素などに触れて性能劣化しないように、超高度なガスバリア性とが求められている。
【０００５】
（先行技術）従来、ガスバリア性フィルムは、高分子樹脂基材上に、無機化合物蒸着層と、水／アルコール混合溶液を主剤とするコーティング剤の塗布層との、２層からなるガスバリア性被膜とからなるものが知られている（例えば、特許文献１参照。）。
また、ガスバリア性積層フィルムは、高分子樹脂基材上に、無機化合物蒸着層と、１種以上の金属アルコキシド或いはその加水分解物と、分子中に少なくとも２個以上のイソシアネート基を有するイソシアネート化合物との混合溶液を主剤とし、好ましくは塩化錫、メラミン、メラミン樹脂、ホルムアルデヒドを含むコーティング剤の塗布層の、２層からなるものが知られている（例えば、特許文献２参照。）。
さらに、透明性耐熱性基材上にスパッタ法を用いてガス遮断層を形成するものが知られている（例えば、特許文献３参照。）。
しかしながら、特許文献１〜３のいずれの文献も、耐水性及び耐湿性を有し、ある程度の変形に耐えられる可撓性を有し、かつガスバリア性を示すが、その実施例に記載されているように酸素透過度が１ｃｃ／ｍ2・ｄａｙ・ａｔｍ程度、良くても水蒸気透過度が０．１ｇ／ｍ2・ｄａｙ、酸素透過度が０．３ｃｃ／ｍ2・ｄａｙ・ａｔｍ程度であり、有機ＥＬ素子などの発光層等の劣化を防止するには不十分であるという欠点があり、さらに、１５０℃以上の耐熱性、及び耐薬品性、低線膨張性については記載も言及もされていない。
また、特許文献４では、ディスプレイ基板として必要な塗工材料の耐熱性や光学異方性、耐薬品性、ガスバリア性については記載も言及もされていない。
【０００６】
【特許文献１】特開７−１６４５９１号公報
【特許文献２】特開平７−２６８１１５号公報
【特許文献３】特開平１１−２２２５０８号公報
【特許文献４】特開平８−５４６１５号公報
【発明の開示】
【発明が解決しようとする課題】
【０００７】
そこで、本発明はこのような問題点を解消するためになされたものである。その目的は、１５０℃以上の耐熱性を持ち、加工時や使用時の熱などで伸びやたわみが生じにくいので、寸法安定性が高く、かつ、耐薬品性が高いので、加工時や使用時の薬品などで変質が生じにくく安定したガスバリア性膜が形成できるので、水蒸気や酸素などのガスバリア性に優れ、ガスバリア層及び平滑化層の多層化に起因する基材応力によるガスバリア性の劣化を防止すると共に、光学異方性が殆どなく光線透過率に優れたガスバリア性フィルム、並びにこれを用いたディスプレイ用基板及びディスプレイを提供することである。
【課題を解決するための手段】
【０００８】
上記の課題を解決するために、
請求項１の発明に係わるガスバリア性フィルムは、基材の両面に硬化型樹脂層を設けてなるガスバリア性フィルムにおいて、前記基材が荷重たわみ温度１５０℃以上の樹脂であり、前記硬化型樹脂層の線膨張係数が１００ｐｐｍ／Ｋ以下であり、かつ前記基材と前記硬化型樹脂の屈折率差ｎが０．０３≦ｎ≦０．１８であるように、したものである。
請求項２の発明に係わるガスバリア性フィルムは、少なくとも片側の上記硬化型樹脂層面へ、第１ガスバリア層を設けてなるように、したものである。
請求項３の発明に係わるガスバリア性フィルムは、少なくとも片側の上記第１ガスバリア層面へ、第１平滑化層を設けてなるように、したものである。
請求項４の発明に係わるガスバリア性フィルムは、少なくとも片側の上記第１平滑化層面へ、第２ガスバリア層を設けてなるように、したものである。
請求項５の発明に係わるガスバリア性フィルムは、少なくとも片側の上記第２ガスバリア層面へ、第２平滑化層を設けてなるように、したものである。
請求項６の発明に係わるガスバリア性フィルムは、上記基材が荷重たわみ温度１６０℃以上の炭酸エステル骨格を持つ線状高分子の芳香族ポリカーボネートであるように、したものである。
請求項７の発明に係わるガスバリア性フィルムは、上記硬化型樹脂層が、電離放射線硬化型樹脂であるように、したものである。
請求項８の発明に係わるガスバリア性フィルムは、上記第１ガスバリア層及び／又は第２ガスバリア層が、無機酸化物、無機酸化窒化物、無機酸化炭化物又は無機酸化窒化炭化物の群から選択したいずれかであるように、したものである。
請求項９の発明に係わるガスバリア性フィルムは、上記平滑化層がカルドポリマーを含有する層、アクリル骨格ポリマーを含有する層、有機官能基と加水分解基を有するシランカップリング剤および前記シランカップリング剤が有する有機官能基と反応する有機官能基を有する架橋性化合物とを少なくとも原料として構成された塗料組成物の塗膜である層、又はエポキシ骨格ポリマーを含有する層、であるように、したものである。
請求項１０の発明に係わるディスプレイ用基板は、請求項１〜９のいずれかに記載のガスバリア性フィルムを用いてなるように、したものである。
請求項１１の発明に係わるディスプレイ用基板は、請求項１〜９のいずれかに記載のガスバリア性フィルムの、ガスバリア層又は平滑化層面へ、透明導電膜を形成したように、したものである。
請求項１２の発明に係わるディスプレイは、請求項１０〜１１のいずれかに記載のディスプレイ用基板を用いてなるように、したものである。
請求項１３の発明に係わるディスプレイは、請求項１０〜１１のいずれかに記載のディスプレイ用基板を用いてなるように、したものである。
請求項１４の発明に係わるディスプレイは、請求項１０〜１１のいずれかに記載のディスプレイ用基板を用いてなるように、したものである。
【発明の効果】
【０００９】
（発明のポイント）本発明者らは、鋭意研究を進め、基本的には、荷重たわみ温度１５０℃以上の樹脂フィルム基材、特に好ましくは、荷重たわみ温度１６０℃の芳香族ポリカーボネート基材の両面へ、硬化型樹脂層の線膨張係数が１００ｐｐｍ／Ｋ以下で、かつ前記基材との屈折率差ｎが０．０３≦ｎ≦０．１８である硬化型樹脂層を設けて、さらにガスバリア層、平滑化層、又はガスバリア層／平滑化層を組として１又は複数を設ける。
まず、光学異方性が少なく光学特性に優れる芳香族ポリカーボネート基材の両面に、基材との屈折率差ｎが０．０３≦ｎ≦０．１８の硬化型樹脂層を設けることで、光線透過率が２〜３％も向上させることができる。
【００１０】
さらに、高い荷重たわみ温度の芳香族ポリカーボネート基材の両面に、線膨張係数が１００ｐｐｍ／Ｋ以下の硬化型樹脂層を設けることで、該硬化型樹脂層面に設ける無機物層（機能的にはガスバリア層）との密着性を著しく向上し、耐熱性、特に１５０℃以上の繰り返しの熱負荷に対する耐熱性が向上する。
ディスプレイの加工や組立には、熱負荷、通常１５０℃以上の熱が繰り返し負荷されるので、平面性が損なわれたり、積層した無機物層とのズレに基づく剥離が生じたり、もしくは予め設定した寸法とのズレが生じる等の危険が多いが、これらが解消される。勿論、該硬化型樹脂も、基材と同様に１５０℃以上の熱が繰り返し負荷されても耐え得ることが必要であり、基材の両面に該硬化型樹脂層をコート後の荷重たわみ温度が１５０℃以上で、好ましくは１６０℃以上、更に好ましくは１８０℃以上である。
【００１１】
さらにまた、芳香族ポリカーボネート基材の両面に、硬化型樹脂層を設けることで、該硬化型樹脂層面に設ける無機物層（機能的にはガスバリア層）と密着性よく安定して成膜できるので、超高度なガスバリア性が発現させることができる。また、該ガスバリア層面に平滑化層／第２ガスバリア層を設けること、相乗的にガスバリア性が向上できる。
このように、本発明によれば、合成樹脂フィルムを基材にしても、光線透過率、耐熱性、及びガスバリア性を両立することのできることを見出して、課題を解決することができた。
【００１２】
請求項１の本発明によれば、水蒸気や酸素などのガスバリア性を高める、ガスバリア層及び平滑化層などの複数層を設けても、層間の密着性がよく長寿命であり、応力緩和機能もあるので層に起因する基材応力によるガスバリア性の劣化防止し、さらに、基材との屈折率差ｎが０．０３≦ｎ≦０．１８の硬化型樹脂層を設けることで、光線透過率を向上させて優れた光線透過率のガスバリア性フィルムが提供される。
請求項２の本発明によれば、請求項１の効果に加えて、物性が基材の僅かな突起を平滑化することで、ガスバリア層の持つ本来の機能を発現させ、水蒸気や酸素などのガスバリア性に超高度に優れるガスバリア性フィルムが提供される。
請求項３〜５の本発明によれば、請求項１〜２の効果に加えて、平滑化層及びガスバリア層の１組又は複数組を設けることで、ガスバリア層の持つ本来の機能を一層発現させ、水蒸気や酸素などのガスバリア性に超高度に優れるガスバリア性フィルムが提供される。
請求項６の本発明によれば、請求項１〜５の効果に加えて、高耐熱性により加工時や使用時の発熱や加熱時での寸法安定性に優れ、光学異方性が殆どなく光線透過率に優れたガスバリア性フィルムが提供される。
請求項７の本発明によれば、請求項１〜６の効果に加えて、既存の設備、公知の技術で安定して生産できるガスバリア性フィルムが提供される。
請求項８の本発明によれば、請求項２〜７の効果に加えて、物性がより安定し、容易に製造できるガスバリア性フィルムが提供される。
請求項９の本発明によれば、請求項３〜８の効果に加えて、被塗布層との親和性、濡れ性、レベリング性がよいため、孔、凹部、及びクラック（割れ）などの欠陥を埋め、覆い、塞いで、乾燥後の表面はより平滑となるので、ガスバリア性に優れ、また高強度で強靭だが、特に低温でも脆くならず、高硬度で耐擦傷性も有するガスバリア性フィルムが提供される。
請求項１０〜１１の本発明によれば、水蒸気や酸素などのガスバリア性に超高度に優れ、高耐熱性により加工時や使用時の発熱や加熱時での寸法安定性に優れ、光学異方性が殆どなく光線透過率に優れたディスプレイ用基板が提供される。
請求項１２の本発明によれば、高耐熱性により加工時や使用時の発熱や加熱時での寸法安定性に優れ、超高度なガスバリア性により素子の性能劣化しにくく、光学異方性が殆どなく光線透過率に優れた長寿命の各種表示ディスプレイが提供される。
請求項１３の本発明によれば、高耐熱性により加工時や使用時の発熱や加熱時での寸法安定性に優れ、超高度なガスバリア性により素子の性能劣化しにくく、光学異方性が殆どなく光線透過率に優れた長寿命の液晶表示ディスプレイが提供される。
請求項１４の本発明によれば、高耐熱性により加工時や使用時の発熱や加熱時での寸法安定性に優れ、超高度なガスバリア性により素子の性能劣化しにくく、光学異方性が殆どなく光線透過率に優れた長寿命の有機ＥＬ表示ディスプレイが提供される。
【発明を実施するための最良の形態】
【００１３】
以下、本発明の実施形態について、図面を参照しながら、詳細に説明する。
図１は、本発明のガスバリア性フィルムの１実施例を示す断面図である。
図２は、本発明のディスプレイ用基板の１実施例を示す断面図である。
【００１４】
（物の発明）本発明のガスバリア性フィルム１０は、図１に示すように、荷重たわみ温度１５０℃以上、好ましくは荷重たわみ温度１６０℃以上の炭酸エステル骨格を持つ線状高分子の芳香族ポリカーボネート基材の両面に、硬化型樹脂層の線膨張係数が１００ｐｐｍ／Ｋ以下で、かつ前記基材との屈折率差ｎが０．０３≦ｎ≦０．１８である硬化型樹脂層を設ける。さらに必要に応じて、該硬化型樹脂層面へ、ガスバリア層、平滑化層、又はガスバリア層／平滑化層を組として１又は複数の組を設ける。
即ち、図1（Ａ）の硬化型樹脂層１２Ａ／基材１１／硬化型樹脂層１２Ｂ、図1（Ｂ）の第１ガスバリア層１３Ａ／硬化型樹脂層１２Ａ／基材１１／硬化型樹脂層１２Ｂ／第１ガスバリア層１３Ｂ、図1（Ｃ）の第１平滑化層１５Ａ／第１ガスバリア層１３Ａ／硬化型樹脂層１２Ａ／基材１１／硬化型樹脂層１２Ｂ／第１ガスバリア層１３Ｂ／第１平滑化層１５Ｂ、図1（Ｄ）の第２ガスバリア層１７Ａ／第１平滑化層１５Ａ／第１ガスバリア層１３Ａ／硬化型樹脂層１２Ａ／基材１１／硬化型樹脂層１２Ｂ／第１ガスバリア層１３Ｂ／第１平滑化層１５Ｂ／第２ガスバリア層１７Ｂ、図示していないが第２平滑化層／第２ガスバリア層１７Ａ／第１平滑化層１５Ａ／第１ガスバリア層１３Ａ／硬化型樹脂層１２Ａ／基材１１／硬化型樹脂層１２Ｂ／第１ガスバリア層１３Ｂ／第１平滑化層１５Ｂ／第２ガスバリア層１７Ｂ／第２平滑化層、硬化型樹脂層１２Ａ／基材１１／硬化型樹脂層１２Ｂ／第１ガスバリア層１３Ｂ／第１平滑化層１５Ｂ／第２ガスバリア層１７Ｂ、第１ガスバリア層１３Ａ／硬化型樹脂層１２Ａ／基材１１／硬化型樹脂層１２Ｂ／第１ガスバリア層１３Ｂ／第１平滑化層１５Ｂ／第２ガスバリア層１７Ｂ、などの層構成である。
【００１５】
但し、上記の層構成は、反りや変形の点でよい対称構成を例示したが、少なくとも片側にあればよく、非対称でもよい。また、ガスバリア層／平滑化層を１組として、該組を複数繰り返して積層してもよく、ガスバリア性を著しく向上させることができる。しかしながら、多ければ多い方がガスバリア性の点では好ましいが、生産性及びそれに見合ったガスバリア性が得られないので、好ましい層構成は、第２ガスバリア層１７Ａ／第１平滑化層１５Ａ／第１ガスバリア層１３Ａ／硬化型樹脂層１２Ａ／基材１１／硬化型樹脂層１２Ｂ／第１ガスバリア層１３Ｂ／第１平滑化層１５Ｂ／第２ガスバリア層１７Ｂ、である。
また、生産性を考慮すると、硬化型樹脂層１２Ａ／基材１１／硬化型樹脂層１２Ｂ／第１ガスバリア層１３Ｂ／第１平滑化層１５Ｂ／第２ガスバリア層１７Ｂ、も好ましい。更に、基材１１の片側へ４層以上積層することは、膜応力の発生によるクラック発生でガスバリア性の劣化を引き起こしたり、加工工程が増加し生産性の観点から好ましくない。
【００１６】
さらに、膜の応力を相殺するように、応力緩和層を基材フィルムの少なくとも一方の面側に形成してもよい。応力緩和の機能を、硬化型樹脂層１２Ａ及び／又は硬化型樹脂層１２Ｂへ兼ねさせることが、膜応力に合わせた調整の容易さ、及び生産性の観点から好ましい。
さらにまた、図２に示すように、平滑化層又はガスバリア層面へ、透明電極層２１や、必要に応じて補助電極層２３や他の層を設けることで、ディスプレイ用基板とすることができる。即ち、硬化型樹脂層を介して、ガスバリア層／平滑化層、又は平滑化層／ガスバリア層の１組が必須であり、これ以外の層間には、他の層を設けたり、挟持したりしてもよい。
また、硬化型樹脂層１２Ａと硬化型樹脂層１２Ｂ、第１ガスバリア層１３Ａと第１ガスバリア層１３Ｂ、第１平滑化層１５Ａと第１平滑化層１５Ａ、及び、第２ガスバリア層１７Ａと第２ガスバリア層１７Ｂとは、同じものを用いても、異なるものを用いてもよい。
【００１７】
（材料）本発明のガスバリア性フィルムに使用する材料、及び形成方法について詳細に説明する。
（基材）本発明の基材１１は、従来の厚く、重く、割れやすいガラス基板のディスプレイに代わって、薄く、軽く、割れにくく、フレキシブルで薄型化できる透明樹脂フィルムで、さらに、耐熱性が高く、寸法安定性の良いもので、１５０℃以上の耐熱性を得るために、耐熱性としては荷重たわみ温度が１５０℃以上、好ましくは１６０℃以上で、寸法安定精度としては線膨張係数が１ｐｐｍ〜１００ｐｐｍ／Ｋ程度、好ましくは１ｐｐｍ〜８０ｐｐｍ／Ｋ、さらに好ましくは１〜５０ｐｐｍ／Ｋである。
【００１８】
透明樹脂フィルムの例として、ポリ（メタ）アリレート（ＰＡＲ）、ポリイミド（ＰＩ）、ポリアミドイミド（ＰＡＩ）、ポリエーテルサルホン（ＰＥＳ）、ポリカーボネート（ＰＣ）、ポリエーテルケトン（ＰＥＫ）、ポリエーテルエーテルケトン（ＰＥＥＫ）、ポリエーテルイミド（ＰＥＩ）、ポリシロキサン系、エチレン−四フッ化エチレン共重合体（ＥＴＦＥ）等のフッ素系樹脂等を挙げることができる。
また、透明樹脂フィルムの材料の熱的性質は、特に外力に対する挙動としては、より実用的な指標であるＪＩＳ  Ｋ７１９１に規定された荷重たわみ温度で１５０℃以上の、ポリエチレンナフタレート樹脂（ＰＥＮ）；１５５℃、ポリカーボネート樹脂；１６０℃、ポリアリレート樹脂；１７５℃、ポリエーテルスルホン樹脂；２１０℃、シクロオレフィンポリマー（日本ゼオン（株）製、商品名；「ゼオノア」）；１５０℃、もしくはノルボルネン系樹脂（ＪＳＲ（株）製、商品名：「アートン」）；１５５℃などが適用でき、好ましくは、光学異方性も少なく最高連続使用温度も１６０℃以上のポリカーボネート樹脂フィルム、最も好ましくは、炭酸エステル骨格を持つ線状高分子の芳香族ポリカーボネートである。
【００１９】
（硬化型樹脂層）基材１１の少なくとも片面へ、第１ガスバリア層１３Ａ又は第２ガスバリア層１３Ｂを形成面には、該層との濡れ性や密着性を向上させるために、必須に硬化型樹脂層１２Ａ及び／又は硬化型樹脂層１２Ｂを設ける。該硬化型樹脂層１２Ａ及び硬化型樹脂層１２Ｂ（まとめて、硬化型樹脂層１２と呼称する）は、目的により、接着促進層、プライマ層、アンダーコート層、アンカーコート層などとも呼称される。
硬化型樹脂層１２は、該硬化型樹脂と基材との屈折率差ｎが０．０３≦ｎ≦０．１８であることが好ましく、さらに好ましくは０．０６≦ｎ≦０．１５である。屈折率差ｎが０．０３未満では光線透過率の向上は殆ど認められず、０．１８を超えると塗工斑が際立って目立ち、外観や表示画像が歪む恐れがある。硬化型樹脂層１２は、電離放射線硬化型樹脂、好ましくは、既存の設備が使用でき、安定した工程で作業できる紫外線硬化樹脂である。
また、両面へ硬化型樹脂層１２Ａ及び硬化型樹脂層１２Ｂを設けることにより、片側だけ膜を形成した際に発生する応力を相殺或いは緩和して、加熱を含む後加工工程での歪み、反り（湾曲、カールともいう）などを防止することができるので、直角精度、寸法精度、部分場所における寸法精度が向上されることができる。また、例えば、電極形成などの後工程にて、必要とされるパターニング時のアライメント取りの不具合が解消される。さらに、フレキシブル性の偏りがなくなり、利用上の不具合がなくなる。
【００２０】
（電離放射線硬化型樹脂）電離放射線硬化型樹脂としては、具体的にはアクリレート系の官能基を有するもの、即ち、アクリル骨格を有するもの、エポキシ骨格を有するものが適当であり、塗膜の硬度や耐熱性、耐溶剤性、耐擦傷性を考慮すると、高い架橋密度の構造とすることが好ましく、２官能以上のアクリレートモノマー、たとえば、エチレングリコールジ（メタ）アクリレート、１，６−ヘキサンジオールジアクリレート、トリメチロールプロパントリ（メタ）アクリレート、ペンタエリスリトールトリ（メタ）アクリレート、ジペンタエリスリトールペンタ（メタ）（メタ）アクリレート、ジペンタエリスリトールヘキサ（メタ）アクリレートなどを挙げることができる。なお上記においては、アクリレート、および／または、メタアクリレートは（メタ）アクリレートと記載した。
上記の電離放射線硬化型樹脂は電子線を照射すれば十分に硬化するが、紫外線を照射して硬化させる場合には、光重合開始剤として、アセトフェノン類、ベンゾフェノン類、チオキサントン類、ベンゾイン、ベンゾインメチルエーテル、ミヒラーベンゾイルベンゾエート、ミヒラーケトン、ジフェニルサルファイド、ジベンジルジサルファイド、ジエチルオキサイト、トリフェニルビイミダゾール、イソプロピル−Ｎ，Ｎ−ジメチルアミノベンゾエートなどや、光増感剤として、ｎ−ブチルアミン、トリエチリルアミン、ポリ−ｎ−ブチルホソフィンなどを単独ないし混合物として用いることができる。光重合開始剤や光増感剤の添加量は一般に、電離放射線硬化型樹脂１００重量部に対して、０．１〜１０重量部程度である。
【００２１】
（微粒子）硬化型樹脂層１２には、微粒子を添加してもよく、シリカ微粒子や高分子粒子を用いることが好ましい。基材の屈折率は１．４５〜１．６５の範囲であるため、容易に最適な屈折率の粒子を添加することで、所望の屈折率に合せることができる。微粒子の屈折率は、高分子バインダー（硬化型樹脂）と同じ程度の１．４３〜１．６０の範囲が、硬化型樹脂層１２の屈折率を調整しやすい為に、好ましい。
【００２２】
（ガスバリア層）硬化型樹脂層１２面へ、ガスバリア層１３Ａ、１３Ｂ（まとめてガスバリア層１３という）を設ける。該ガスバリア層１３の材料としては、ガスバリア性を有するものであれば特に制限はなく、例えば、アルミニウム、ニッケル、クロム、鉄、コバルト、亜鉛、金、銀、銅等の金属；硅素、ゲルマニウム、炭素等の半導体；酸化珪素、酸化アルミニウム、酸化マグネシウム、酸化インジウム、酸化カルシウム、酸化ジルコニウム、酸化チタン、酸化ホウ素、酸化亜鉛、酸化セリウム、酸化ハフニウム、酸化バリウム等の無機酸化物；窒化珪素、窒化アルミニウム、窒化ホウ素、窒化マグネシウム等の窒化物；炭化珪素等の炭化物、硫化物等が適用できる。また、それらから選ばれた二種以上の複合体である、酸化窒化物や、さらに炭素を含有してなる酸化炭化物層、無機窒化炭化物層、無機酸化窒化炭化物等も適用できる。
好ましいのは、酸化アルミニウム、酸化硅素、酸化マグネシウム、酸化カルシウム、酸化ジルコニウム、酸化チタン等の無機酸化物（ＭＯｘ）、無機窒化物（ＭＮｙ）、無機炭化物（ＭＣｚ）、無機酸化炭化物（ＭＯｘＣｚ）、無機窒化炭化物（ＭＮｙＣｚ）、無機酸化窒化物（ＭＯｘＮｙ）、無機酸化窒化炭化物（ＭＯｘＮｙＣｚ）で、好ましいＭは、Ｓｉ、Ａｌ、Ｔｉなどの金属元素である。また、それらに金属や半導体等を添加あるいは置換したもの、またはそれらの混合物等である。
【００２３】
なお、ガスバリア層１３の組成について、例えば、光電子分光光度計、Ｘ線光電子分光装置（Ｘｒａｙ  Ｐｈｏｔｏｅｌｅｃｔｒｏｎ  Ｓｐｅｃｔｒｏｓｃｏｐｙ、ＸＰＳ）、二次イオン質量分析装置（Ｓｅｃｏｎｄａｒｙ  Ｉｏｎ  Ｍａｓｓ  Ｓｐｅｃｔｒｏｓｃｏｐｙ、ＳＩＭＳ）等の表面分析装置を用い、深さ方向にイオンエッチングする等して分析する方法を利用して、酸化珪素膜の元素分析を行うことより、上記のような構成比や物性を確認することができる。
【００２４】
（無機酸化物）該無機酸化物膜としては、ケイ素酸化物、アルミニウム酸化物、マグネシウム酸化物等のように金属酸化物として呼ぶことができ、その表記は、例えば、ＳｉＯｘ、ＡｌＯｘ、ＭｇＯｘ等のようにＭＯｘ（ただし、式中、Ｍは、金属元素を表し、Ｘの値は、金属元素によってそれぞれ範囲がことなる。）で表される。また、上記のｘの値の範囲としては、ケイ素（Ｓｉ）は、０．１〜２、アルミニウム（Ａｌ）は、０．１〜１．５、マグネシウム（Ｍｇ）は、０．１〜１、カルシウム（Ｃａ）は、０．１〜１、カリウム（Ｋ）は、０．１〜０．５、スズ（Ｓｎ）は、０．１〜２、ナトリウム（Ｎａ）は、０．１〜０．５、ホウ素（Ｂ）は、０．１〜１、５、チタン（Ｔｉ）は、０．１〜２、鉛（Ｐｂ）は、０．１〜１、ジルコニウム（Ｚｒ）は０．１〜２、イットリウム（Ｙ）は、０．１〜１．５の範囲の値をとることができる。なお、上記式において、ｘ＝０の場合は完全な金属であり、透明ではなく使用することができない、また、ｘの範囲の上限は完全に酸化した値である。好ましい本発明の金属酸化物としては、ケイ素（Ｓｉ）、アルミニウム（Ａｌ）、チタン（Ｔｉ）の酸化物が好ましく、ｘの値としては、例えばケイ素（Ｓｉ）であれば１．０〜２．０が、アルミニウム（Ａｌ）であれば０．５〜１．５が、チタン（Ｔｉ）であれば１．３〜２．０の範囲のものを使用することができる。
【００２５】
（酸化珪素）本発明において、有機珪素化合物等の蒸着モノマ−ガスを使用して、真空成膜法で形成される酸化珪素の無機酸化物膜は、有機珪素化合物等の蒸着モノマ−ガスと酸素ガス等とが化学反応し、その反応生成物が、基材フィルムの一方の面に密接着し、緻密な、柔軟性等に富む薄膜を形成するものであり、通常、一般式ＳｉＯｘ（ただし、ｘは０．１〜２の数を表す）で表される酸化珪素を主体とする連続状の薄膜である。該酸化珪素の無機酸化物膜としては、透明性、難燃性等の点から、一般式ＳｉＯｘ（ただし、ｘは１．３〜２の数を表す。）で表される酸化珪素の無機酸化物膜を主体とする薄膜であることが好ましい。ｘの値は、蒸着モノマ−ガスと酸素ガスのモル比、プラズマのエネルギー等により変化するが、一般的に、ｘの値が小さくなれば膜自身は緻密になり酸素透過率は低下するが、膜自身が黄色性を帯び、透明性が悪くなる。
【００２６】
また、酸化珪素膜は、酸化珪素を主体とし、これに、更に、炭素、水素、珪素または酸素の１種類、または、その２種類以上の元素からなる化合物を少なくとも１種類を化学結合等により含有してもよい。例えば、Ｃ−Ｈ結合を有する化合物、Ｓｉ−Ｈ結合を有する化合物、または、炭素単位がグラファイト状、ダイヤモンド状、フラーレン状等になっている場合、更に、原料の有機珪素化合物やそれらの誘導体を化学結合等によって含有する場合があるものである。具体例を挙げると、ＣＨ3部位を持つハイドロカ−ボン、ＳｉＨ3シリル、ＳｉＨ2シリレン等のハイドロシリカ、ＳｉＨ2ＯＨシラノ−ル等の水酸基誘導体等を挙げることができる。上記以外でも、蒸着過程の条件等を変化させることにより、酸化珪素の無機酸化物膜中に含有される化合物の種類、量等を変化させることができる。
【００２７】
上記の化合物が、酸化珪素膜中に含有する含有量としては、０．１〜５０％位、好ましくは、５〜２０％位が望ましいものである。上記において、含有率が、０．１％未満であると、酸化珪素の無機酸化物膜の耐衝撃性、延展性、柔軟性等が不十分となり、曲げなどにより、擦り傷、クラック等が発生し易く、難燃性を安定して維持することが困難になり、また、５０％を越えると、ディスプレイ用途に使用する際に要求される難燃性が低下するので好ましくない。さらに、本発明においては、酸化珪素膜において、上記の化合物の含有量が、酸化珪素の無機酸化物膜の表面から深さ方向に向かって減少させることが好ましく、これにより、酸化珪素の無機酸化物膜の表面においては、上記の化合物等により耐衝撃性等を高められ、他方、基材フィルムとの界面においては、上記の化合物の含有量が少ないために、基材フィルムと酸化珪素膜との密接着性が強固なものとなるという利点を有するものである。
【００２８】
（無機窒化物）該無機窒化物膜としては、基本的に金属の窒化物を蒸着した薄膜であれば使用可能であり、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の金属の窒化物の無機窒化物膜を使用することができ、好ましくは、ケイ素（Ｓｉ）、アルミニウム（Ａｌ）、チタン（Ｔｉ）等の金属の窒化物である。無機窒化物膜は、ケイ素窒化物、アルミニウム窒化物、チタン窒化物等のように金属窒化物として呼ぶことができ、その表記は、例えば、ＳｉＮｙ、ＡｌＮｙ、ＴｉＮｙ等のようにＭＮｙ（ただし、式中、Ｍは、金属元素を表し、ｙの値は、金属元素によってそれぞれ範囲がことなる。）で表される。また、上記のｙの値の範囲としては、ケイ素（Ｓｉ）はｙ＝０．１〜１．３、アルミニウム（Ａｌ）はｙ＝０．１〜１．１、チタン（Ｔｉ）はｙ＝０．１〜１．３、すず（Ｓｎ）はｙ＝０．１〜１．３の範囲の値をとることができる。なお、上記式において、ｙ＝０の場合は完全な金属であり、透明ではなく使用することができない、また、ｙ＝の範囲の上限は完全に窒化した値である。好ましい本発明の金属窒化物としては、ケイ素（Ｓｉ）、アルミニウム（Ａｌ）、チタン（Ｔｉ）の酸化物が好ましく、ｙ＝の値としては、例えばケイ素（Ｓｉ）であればｙ＝０．５〜１．３、アルミニウム（Ａｌ）であればｙ＝０．３〜１．０、チタン（Ｔｉ）であればｙ＝０．５〜１．３、スズ（Ｓｎ）であればｙ＝０．５〜１．３、の範囲のものを使用することができる。但し、着色した膜であっても、３〜１５ｎｍであれば透明性を保持できるために、用いられることがある。
【００２９】
（無機酸化窒化物膜）該無機酸化窒化物膜としては、基本的に金属の酸化窒化物を蒸着した薄膜であれば使用可能であり、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の金属の酸化窒化物の無機酸化窒化物膜を使用することができ、好ましくは、ケイ素（Ｓｉ）、アルミニウム（Ａｌ）、チタン（Ｔｉ）等の金属の酸化窒化物である。無機酸化窒化物膜は、ケイ素酸化窒化物、アルミニウム酸化窒化物、チタン酸化窒化物等のように金属酸化窒化物として呼ぶことができ、その表記は、例えば、ＳｉＯｘＮｙ、ＡｌＯｘＮｙ、ＴｉＯｘＮｙ等のようにＭＯｘＮｙ（ただし、式中、Ｍは、金属元素を表し、Ｘ及びｙの値は、金属元素によってそれぞれ範囲がことなる。）で表される。また、上記のｘ及びｙの値の範囲としては、ケイ素（Ｓｉ）はｘ＝１．０〜２．０、ｙ＝０．１〜１．３、アルミニウム（Ａｌ）はｘ＝０．５〜１．０、ｙ＝０．１〜１．０、マグネシウム（Ｍｇ）はｘ＝０．１〜１．０、ｙ＝０．１〜０．６、カルシウム（Ｃａ）はｘ＝０．１〜１．０、ｙ＝０．１〜０．５、カリウム（Ｋ）はｘ＝０．１〜０．５、ｙ＝０．１〜０．２、スズ（Ｓｎ）はｘ＝０．１〜２．０、ｙ＝０．１〜１．３、ナトリウム（Ｎａ）はｘ＝０．１〜０．５、ｙ＝０．１〜０．２、ホウ素（Ｂ）はｘ＝０．１〜１．０、ｙ＝０．１〜０．５、チタン（Ｔｉ）はｘ＝０．１〜２．０、ｙ＝０．１〜１．３、鉛（Ｐｂ）はｘ＝０．１〜１．０、ｙ＝０．１〜０．５、ジルコニウム（Ｚｒ）はｘ＝０．１〜２．０、ｙ＝０．１〜１．０、イットリウム（Ｙ）はｘ＝０．１〜１．５、ｙ＝０．１〜１．０の範囲の値をとることができる。なお、上記式において、ｘ＝０の場合は完全な金属であり、透明ではなく使用することができない、好ましい本発明の金属窒化物としては、ケイ素（Ｓｉ）、アルミニウム（Ａｌ）、チタン（Ｔｉ）、スズ（Ｓｎ）の酸化物が好ましく、ｘ及びｙの値としては、例えばケイ素（Ｓｉ）であればｘ＝１．０〜２．０、ｙ＝０．１〜１．３、アルミニウム（Ａｌ）であればｘ＝０．５〜１．０、ｙ＝０．１〜１．０、チタン（Ｔｉ）であればｘ＝１．０〜２．０、ｙ＝０．１〜１．３の範囲のものを使用することができる。但し、着色した膜であっても、３〜５０ｎｍであれば透明性を保持できるために、用いられることがある。
【００３０】
（無機酸化炭化物膜）該無機酸化炭化物膜としては、該無機酸化炭化物膜としては、基本的に金属の酸化炭化物を蒸着した薄膜であれば使用可能であり、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の金属の酸化炭化物の無機酸化炭化物膜を使用することができ、好ましくは、ケイ素（Ｓｉ）、アルミニウム（Ａｌ）、チタン（Ｔｉ）等の金属の酸化炭化物である。無機酸化炭化物膜は、ケイ素酸化炭化物、アルミニウム酸化炭化物、マグネシウム酸化炭化物等のように金属酸化炭化物として呼ぶことができ、その表記は、例えば、ＳｉＯｘＣｚ、ＡｌＯｘＣｚ、ＴｉＯｘＣｚ等のようにＭＯｘＣｚ（ただし、式中、Ｍは、金属元素を表し、ｘ及びｚの値は、金属元素によってそれぞれ範囲がことなる。）で表される。また、上記のｘ及びｚの値の範囲としては、ケイ素（Ｓｉ）はｘ＝０．１〜１．９５、ｚ＝０．１〜２．０、アルミニウム（Ａｌ）はｘ＝０．１〜１．５、ｚ＝０．１〜２．０、マグネシウム（Ｍｇ）はｘ＝０．１〜１．０、ｚ＝０．１〜１．５、カルシウム（Ｃａ）はｘ＝０．１〜１．０、ｚ＝０．１〜１．５、カリウム（Ｋ）はｘ＝０．１〜０．５、ｚ＝０．１〜１．０、スズ（Ｓｎ）はｘ＝０．１〜２．０、ｚ＝０．１〜２．０、ナトリウム（Ｎａ）はｘ＝０．１〜０．５、ｚ＝０．１〜１．０、ホウ素（Ｂ）はｘ＝０．１〜１．０、ｚ＝０．１〜１．５、チタン（Ｔｉ）はｘ＝０．１〜２．０、ｚ＝０．１〜２．０、鉛（Ｐｂ）はｘ＝０．１〜１．０、ｚ＝０．１〜２．０、ジルコニウム（Ｚｒ）はｘ＝０．１〜２．０、ｚ＝０．１〜２．０、イットリウム（Ｙ）はｘ＝０．１〜１．５、ｚ＝０．１〜２．０の範囲の値をとることができる。なお、上記式において、ｘ＝０、ｚ＝０の場合は完全な金属であり、透明ではなく使用することができない、好ましい本発明の金属酸化炭化物としては、ケイ素（Ｓｉ）、アルミニウム（Ａｌ）、チタン（Ｔｉ）の酸化炭化物が好ましく、ｘ及びｚの値としては、例えばケイ素（Ｓｉ）であればｘ＝１．０〜１．９５、ｚ＝０．１〜２．０、アルミニウム（Ａｌ）であればｘ＝１．０〜１．５、ｚ＝０．１〜２．０、チタン（Ｔｉ）であればｘ＝１．０〜２．０、ｚ＝０．１〜２．０、の範囲のものを使用することができる。
【００３１】
（一般式ＳｉＯｘＣｚ）好ましい炭素を含有する酸化珪素膜は、酸化珪素を主体としさらに、炭素元素を含有するものである。その一般式ＳｉＯｘＣｚにおいて、炭素が少ない（ｚ値が小さい）場合には基材フィルムとの密着性に欠け、炭素が多い（ｚ値が大きい）場合には透湿度、酸素透過度が大きくなって難燃性が低下するので、一般式ＳｉＯｘＣｚにおいて、ｘ＝０．１〜１．９５、ｚ＝０．１〜２．０とすることが好ましい。
【００３２】
（無機窒化炭化物膜）該無機窒化炭化物膜としては、該無機窒化炭化物膜としては、基本的に金属の窒化炭化物を蒸着した薄膜であれば使用可能であり、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の金属の窒化炭化物の無機窒化炭化物膜を使用することができ、好ましくは、ケイ素（Ｓｉ）、アルミニウム（Ａｌ）、チタン（Ｔｉ）等の金属の窒化炭化物である。無機窒化炭化物膜は、ケイ素窒化炭化物、アルミニウム窒化炭化物、チタン窒化炭化物等のように金属窒化炭化物として呼ぶことができ、その表記は、例えば、ＳｉＮｙＣｚ、ＡｌＮｙＣｚ、ＴｉＮｙＣｚ等のようにＭＮｙＣｚ（ただし、式中、Ｍは、金属元素を表し、ｙ及びｚの値は、金属元素によってそれぞれ範囲がことなる。）で表される。また、上記のｙ及びｚの値の範囲としては、ケイ素（Ｓｉ）はｙ＝０．１〜１．３、ｚ＝０．１〜２．０、アルミニウム（Ａｌ）はｙ＝０．１〜１．０、ｚ＝０．１〜１．５、マグネシウム（Ｍｇ）はｙ＝０．１〜１．０、ｚ＝０．１〜１．５、カルシウム（Ｃａ）はｙ＝０．１〜１．０、ｚ＝０．１〜１．５、カリウム（Ｋ）はｙ＝０．１〜０．３、ｚ＝０．１〜１．０、スズ（Ｓｎ）はｙ＝０．１〜１．３、ｚ＝０．１〜２．０、ナトリウム（Ｎａ）はｙ＝０．１〜０．３、ｚ＝０．１〜１．５、ホウ素（Ｂ）はｙ＝０．１〜１．０、ｚ＝０．１〜１．５、チタン（Ｔｉ）はｙ＝０．１〜１．３、ｚ＝０．１〜２．５、鉛（Ｐｂ）はｙ＝０．１〜１．０、ｚ＝０．１〜１．５、ジルコニウム（Ｚｒ）はｙ＝０．１〜１．３、ｚ＝０．１〜２．０、イットリウム（Ｙ）はｙ＝０．１〜１．０、ｚ＝０．１〜２．０の範囲の値をとることができる。なお、上記式において、ｘ＝０の場合は完全な金属であり、透明ではなく使用することができない、好ましい本発明の金属窒化炭化物としては、ケイ素（Ｓｉ）、アルミニウム（Ａｌ）、チタン（Ｔｉ）の窒化炭化物が好ましく、ｙ及びｚの値としては、例えばケイ素（Ｓｉ）であればｙ＝１．０〜１．４、ｚ＝０．１〜２．０、アルミニウム（Ａｌ）であればｙ＝０．５〜１．０、ｚ＝０．１〜２．０、チタン（Ｔｉ）であればｙ＝１．０〜１．３、ｚ＝０．１〜２．０、の範囲のものを使用することができる。但し、着色した膜であっても、３〜３０ｎｍであれば透明性を保持できるために、用いられることがある。
【００３３】
（無機酸化窒化炭化物膜）好ましい炭素含む無機酸化窒化物（無機酸化窒化炭化物）は、酸化窒化珪素や酸化窒化チタンを主体としさらに、炭素元素を含有するものである。その一般式ＭＯｘＮｙＣｚにおいて、炭素が少ない（ｚ値が小さい）場合には基材フィルムとの密着性に欠け、炭素が多い（ｚ値が大きい）場合には透湿度及び酸素透過度が大きくなって難燃性が低下する。Ｍ元素としては、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）などの金属を使用することができ、好ましくは、Ｓｉ、Ａｌ、Ｔｉである。但し、着色した膜であっても、３〜５０ｎｍであれば透明性を保持できるために、用いられることがある。
【００３４】
好ましい無機酸化窒化炭化物としては、例えば、一般式ＳｉＯｘＮｙＣｚにおいて、ｘ＝０．１〜１．９５、ｙ＝０．１〜１．２、ｚ＝０．１〜２．０とすることが好ましい。
【００３５】
また、一般式ＡｌＯｘＮｙＣｚにおいて、ｘ＝０．１〜１．４、ｙ＝０．１〜０．９、ｚ＝０．１〜２．０の範囲の組成にすることにより、その酸化窒化アルミニウム薄膜の残留炭素成分の比率が低い薄膜となり、酸化窒化チタン薄膜の酸化による性能劣化を抑えることができ、透明性が高く、被ＣＶＤ材（基材フィルム）との密着性に優れたものが得られる。
【００３６】
さらに、一般式ＴｉＯｘＮｙＣｚにおいて、ｘ＝１．０〜１．８、ｙ＝０．５〜１．０、ｚ＝０．３〜１．５の範囲の組成にすることにより、その酸化窒化チタン薄膜の残留炭素成分の比率が低い薄膜となり、酸化窒化チタン薄膜の酸化による性能劣化を抑えることができ、透明性が高く、被ＣＶＤ材（基材フィルム）との密着性に優れたものが得られる。該薄膜層を構成する材料には、四塩化チタンやテトライソプロポオキシドなどの有機チタン化合物が好適である。
ｘ値がこの範囲未満ではＴｉ−Ｏ結合が減少して膜応力が大きくなり、基材フィルムからの剥離や薄膜に欠けが生じて、バリア性が低下し、この範囲を超えると薄膜の酸化が進行して官能基が多く形成されるために、耐熱性や耐湿性に欠ける薄膜となって、難燃性が劣化する。
ｙ値がこの範囲未満では膜密度が小さく緻密な膜ができないので、バリア性が低下し、この範囲を超えるとＴｉ−Ｎ結合が増加して薄膜が硬質化するので、可とう性に欠けて外力によってバリア性が低下しやすく、難燃性が劣化する。
ｚ値がこの範囲未満では基材フィルムとの界面での炭素含有成分が減少して、基材フィルムとの密着性が低下し、この範囲を超えると炭素含有成分が増加して、膜吸収により着色が発生する。
【００３７】
ガスバリア層１３の膜厚は、気体漏洩防止性（ガスバリア性）として有用な厚さであれば特に制限はないが、好ましくは３０〜１００００Å、さらに好ましくは１００〜５０００Å、さらに好ましくは３００〜２５００Åである。また、透過色相及び／又は反射色相は無色が好ましいが、全光線透過率が７０％以上であれば、色についても特に無色である必要はない。３０Å未満では、ディスプレイ用基板としてのガス遮断性が十分でなく、１００００Åを超えると、それ自身の応力が大きくなり、フレキシビリティが損なわれる。
【００３８】
（ガスバリア層の製法）ガスバリア層１３の製法としては特に制限はないが、望ましくは真空蒸着法、スパッタリング法、イオンプレーティング法等の方法や、Ｃａｔ−ＣＶＤ法やプラズマＣＶＤ法、大気圧プラズマＣＶＤ法を適用して形成される。成膜材料の種類、成膜のし易さ、工程効率等を考慮して選択すればよい。例えば蒸着法とは、抵抗加熱、高周波誘導加熱、電子線やイオンビーム等のビーム加熱等により、るつぼに入った材料を加熱、蒸発させて可撓性基材（プラスチックフィルム等）に付着させ、薄膜を得る方法である。その際、材料、目的等により加熱温度、加熱方法が異なり、酸化反応等を起こさせる反応性蒸着法も使用できる。
【００３９】
（平滑化層）ガスバリア層１３面へ、平滑化層１５Ａ、１５Ｂ（まとめて平滑化層１５という）を設ける。該平滑化層１５は表面を平坦化させる目的で塗工するものであれば、ゾルーゲル材料、電離放射線硬化型樹脂、熱硬化型樹脂、フォトレジスト材料でも良いが、好ましくは、ガスバリア機能を保有させたり、塗工性能に優れたものである。塗工性能を向上させる為には、電離放射線硬化型樹脂が好ましく、紫外線（ＵＶ）や電子線（ＥＢ）を照射することにより、架橋重合反応を起こして３次元の高分子構造に変化する樹脂、すなわち、分子中に重合性不飽和結合、または、エポキシ基をもつ反応性のプレポリマー、オリゴマー、および／または、単量体を適宜混合したものである電離放射線硬化型樹脂、あるいは、塗布適性等を考慮して前記電離放射線硬化型樹脂に必要に応じてウレタン系、ポリエステル系、アクリル系、ブチラール系、ビニル系等の熱可塑性樹脂を混合して液状となした液状組成物などを用いてロールコート法、ミヤバーコート法、グラビアコート法等の周知の塗布方法で塗布・乾燥・硬化させることにより形成することができる。
【００４０】
（電離放射線硬化型樹脂）電離放射線硬化型樹脂としては、具体的にはアクリレート系の官能基を有するもの、即ち、アクリル骨格を有するもの、エポキシ骨格を有するものが適当であり、塗膜の硬度や耐熱性、耐溶剤性、耐擦傷性を考慮すると、高い架橋密度の構造とすることが好ましく、２官能以上のアクリレートモノマー、たとえば、エチレングリコールジ（メタ）アクリレート、１，６−ヘキサンジオールジアクリレート、トリメチロールプロパントリ（メタ）アクリレート、ペンタエリスリトールトリ（メタ）アクリレート、ジペンタエリスリトールペンタ（メタ）（メタ）アクリレート、ジペンタエリスリトールヘキサ（メタ）アクリレートなどを挙げることができる。なお上記においては、アクリレート、および／または、メタアクリレートは（メタ）アクリレートと記載した。
上記の電離放射線硬化型樹脂は電子線を照射すれば十分に硬化するが、紫外線を照射して硬化させる場合には、光重合開始剤として、アセトフェノン類、ベンゾフェノン類、チオキサントン類、ベンゾイン、ベンゾインメチルエーテル、ミヒラーベンゾイルベンゾエート、ミヒラーケトン、ジフェニルサルファイド、ジベンジルジサルファイド、ジエチルオキサイト、トリフェニルビイミダゾール、イソプロピル−Ｎ，Ｎ−ジメチルアミノベンゾエートなどや、光増感剤として、ｎ−ブチルアミン、トリエチリルアミン、ポリ−ｎ−ブチルホソフィンなどを単独ないし混合物として用いることができる。光重合開始剤や光増感剤の添加量は一般に、電離放射線硬化型樹脂１００重量部に対して、０．１〜１０重量部程度である。このほか塗料組成物には、上記以外のシラン化合物、溶媒、硬化触媒、濡れ性改良剤、可塑剤、消泡剤、増粘剤等の無機、有機系の各種添加剤を必要に応じて添加することができる。
【００４１】
塗布量としては、固形分として概ね０．５〜１５ｇ／ｍ2が適当である。なお、硬化に用いる紫外線源としては、超高圧水銀灯、高圧水銀灯、低圧水銀灯、カーボンアーク灯、ブラックライト蛍光灯、メタルハライドランプ灯の光源が使用できる。紫外線の波長としては、１９０〜３８０ｎｍの波長域を使用することができるし、また、電子線源としては、コッククロフトワルト型、バンデグラフト型、共振変圧器型、絶縁コア変圧器型、あるいは、直線型、ダイナミトロン型、高周波型等の各種電子線加速器を用いることができる。
【００４２】
（ゾルーゲル法）本発明における平滑化層の材料としては、上記バリア層との密着性を得る為に、同材料系の塗膜を形成できるゾルーゲル法を用いたゾル−ゲル材料も好適である。ゾルーゲル法とは、有機官能基と加水分解基を有するシランカップリング剤および前記シランカップリング剤が有する有機官能基と反応する有機官能基を有する架橋性化合物とを少なくとも原料として構成された塗料組成物の塗工方法及び塗膜のことである。有機官能基と加水分解基を有するシランカップリング剤（以降、単にシランカップリング剤と言うことがある。）としては、例えば、特開２００１−２０７１３０号公報に開示される下記一般式（ａ）で表されるアミノアルキルジアルコキシシラン、もしくはアミノアルキルトリアルコキシシランである。
【００４３】
【化１】
2006123288.tif 000003
（但し、Ａ1はアルキレン基を表す。Ｒ4は水素原子、低級アルキル基、または、下記一般式（ｂ）で表される。）
【００４４】
【化２】
2006123288.tif 000004
（ただし、Ａ2は直接結合またはアルキレン基を表し、Ｒ8、Ｒ9は水素原子または低級アルキル基を表す）で表される基を表す。Ｒ5は水素原子または低級アルキル基を表す。Ｒ6は炭素数１〜４のアルキル基、アリール基または不飽和脂肪族残基を表す。分子中にＲ6が複数存在する場合、それらは互いに同一であっても異なっていてもよい。Ｒ7は水素原子、炭素数１〜４のアルキル基またはアシル基を表し、水素原子、炭素数１〜３のアルキル基またはアシル基であることが好ましい。分子中にＲ7が複数存在する場合、それらは互いに同一であっても異なっていてもよい。ただし、Ｒ4、Ｒ5、Ｒ8、Ｒ9のうちの少なくとも一つが水素原子である。ｗは０、１、２のいずれかであり、ｚは１〜３の整数であり、かつｗ＋ｚ＝３である。）
【００４５】
上記の式（ａ）で表される、アミノアルキルジアルコキシシラン、もしくはアミノアルキルトリアルコキシシランの具体例としては、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルトリイソプロポキシシラン、Ｎ−β（アミノエチル）γ−アミノプロピルトリブトキシシラン、Ｎ−β（アミノエチル）γ−アミノプロピルメチルジメトキシシラン、Ｎ−β（アミノエチル）γ−アミノプロピルメチルジエトキシシラン、Ｎ−β（アミノエチル）γ−アミノプロピルメチルジイソプロポキシシラン、Ｎ−β（アミノエチル）γ−アミノプロピルメチルジブトキシシラン、Ｎ−β（アミノエチル）γ−アミノプロピルエチルジメトキシシラン、Ｎ−β（アミノエチル）γ−アミノプロピルエチルジエトキシシラン、Ｎ−β（アミノエチル）γ−アミノプロピルエチルジイソプロポキシシラン、Ｎ−β（アミノエチル）γ−アミノプロピルエチルジブトキシシラン、γ−アミノプロピルトリメトキシシラン、γ−アミノプロピルトリエトキシシラン、γ−アミノプロピルトリイソプロポキシシラン、γ−アミノプロピルトリブトキシシラン、γ−アミノプロピルメチルジメトキシシラン、γ−アミノプロピルメチルジエトキシシラン、γ−アミノプロピルメチルジイソプロポキシシラン、γ−アミノプロピルメチルジブトキシシラン、γ−アミノプロピルエチルジメトキシシラン、γ−アミノプロピルエチルジエトキシシラン、γ−アミノプロピルエチルジイソプロポキシシラン、γ−アミノプロピルエチルジブトキシシラン、γ−アミノプロピルトリアセトキシシラン等が挙げられ、これらの１種または２種以上を用いることができる。
【００４６】
前記シランカップリング剤が有する有機官能基と反応する有機官能基を有する架橋性化合物（単に、架橋性化合物と言うことがある。）とは、アミノ基と反応しうる官能基である、グリシジル基、カルボキシル基、イソシアネート基、もしくはオキサゾリン基等を有するもので、具体例としては、エチレングリコールジグリシジルエーテル、ジエチレングリコールジグリシジルエーテル、トリエチレングリコールジグリシジルエーテル、テトラエチレングリコールジグリシジルエーテル、ノナエチレングリコールジグリシジルエーテル、プロピレングリコールジグリシジルエーテル、ジプロピレングリコールジグリシジルエーテル、トリプロピレングリコールジグリシジルエーテル、１，６−ヘキサンジオールジグリシジルエーテル、ネオペンチルグリコールジグリシジルエーテル、アジピン酸ジグリシジルエーテル、ｏ−フタル酸ジグリシジルエーテル、グリセロールジグリシジルエーテル等のジグリシジルエーテル類；グリセロールトリグリシジルエーテル、ジグリセロールトリグリシジルエーテル、トリグリシジルトリス（２−ヒドロキシエチル）イソシアヌレート、トリメチロールプロパントリグリシジルエーテル等のトリグリシジルエーテル類；ペンタエリスリトールテトラグリシジルエーテル等のテトラグリシジルエーテル類；その他ポリグリシジルエーテル類あるいはグリシジル基を官能基として有する重合体類；酒石酸、アジピン酸等のジカルボン酸類；ポリアクリル酸等の含カルボキシル基重合体；ヘキサメチレンジイソシアネート、キシリレンジイソシアネート等のイソシアネート類；オキサゾリン含有重合体；脂環式エポキシ化合物等が挙げられ、これらのうち１種または２種以上を用いることができるが、反応性の面からグリシジル基を２個以上有している化合物が好ましく用いられる。
【００４７】
上記の架橋性化合物の使用量は、シランカップリング剤に対して０．１〜３００％（質量基準、以降も同じ）が好ましく、より好ましくは１〜２００％である。架橋性化合物が０．１％より少ないと、塗膜のフレキシビリティが不充分となり、３００％を超えて使用すると、ガスバリア性が低下するおそれがある。シランカップリング剤と架橋性化合物とは、必要に応じて加熱しつつ攪拌して、塗料組成物とする。この、シランカップリング剤および架橋性化合物を原料とする塗料組成物を薄膜層４上に塗工、乾燥することで、シランカップリング剤の加水分解・縮合と、架橋性化合物による架橋とが進行し、架橋構造を有するポリシロキサンの塗膜が得られる。
【００４８】
上記の組成物は、さらに、加水分解基を有し、アミノ基等の有機官能基を有しないシラン化合物を含有してもよく、具体的には、テトラメトキシシラン、テトラエトキシシラン、テトライソプロポキシシラン、テトラブトキシシラン、メチルトリメトキシシラン、メチルトリエトキシシラン、メチルトリイソプロポキシシラン、メチルトリブトキシシラン、エチルトリメトキシシラン、エチルトリエトキシシラン、エチルトリイソプロポキシシラン、エチルトリブトキシシラン、ジメチルジメトキシシラン、ジメチルジエトキシシラン、ジメチルジイソプロポキシシラン、ジメチルジブトキシシラン、ジエチルジメトキシシラン、ジエチルジエトキシシラン、ジエチルジイソプロポキシシラン、ジエチルジブトキシシラン、ビニルトリメトキシシラン、ビニルトリエトキシシラン、γ−グリシドプロピルトリメトキシシラン、γ−グリシドプロピルトリエトキシシラン、γ−メタクリロキシプロピルトリメトキシシラン、γ−クロロプロピルトリメトキシシラン、γ−メルカプトプロピルトリメトキシシラン等が挙げられ、これらの１種または２種以上を用いることができる。
【００４９】
上記の加水分解基を有し、アミノ基等の有機官能基を有しないシラン化合物を含有するときは、アミノ基等の有機官能基と加水分解基を有するシランカップリング剤との共加水分解・縮合と、架橋性化合物による架橋とが進行し、架橋構造を有するポリシロキサンの塗膜が得られる。
【００５０】
塗料組成物は、さらにアミノ基等の有機官能基と加水分解基を有するシランカップリング剤および／または加水分解基を有し、アミノ基等の有機官能基を有しないシラン化合物の（共）加水分解縮合物を含有していてもよい。このほか塗料組成物には、上記以外のシラン化合物、溶媒、硬化触媒、濡れ性改良剤、可塑剤、消泡剤、増粘剤等の無機、有機系の各種添加剤を必要に応じて添加することができる。
【００５１】
（カルドポリマー）平滑化層の材料としては、カルドポリマーを含有させることが好ましい。該カルドポリマーは、下記のカルド構造を有するポリマーで、カルド構造を有するモノマーと他の重合性モノマーとから合成され、カルドポリエステル系ポリマー、カルドアクリル系ポリマー、カルドエポキシ系ポリマーなどが適用でき、好ましくはカルドエポキシ系ポリマーである。平滑化層は主成分としてカルドポリマーを含有していればよい。
また、平滑化層には、必要に応じて、可塑剤、充填剤、帯電防止剤、滑剤、アンチブロッキング剤、酸化防止剤、紫外線吸収剤、光安定剤などの添加剤、更には、改質用樹脂などを添加してもよい。
【００５２】
【化３】
2006123288.tif 000005
【００５３】
該カルドポリマーは、高分子の主鎖骨格にカルド構造という独特な構造を有しており、該カルド構造は、芳香族環を多数有し、その立体障害のために、フルオレン骨格部分と主鎖方向がネジレ位置関係にあり、そのため中心にある炭素原子部分が、比較的自由に結合角を変えられるので、高強度で強靭だが、特に低温でも脆くならず、高硬度で耐擦傷性をも有していると推定される。
また、カルドポリマーを含む層は、レベリング性がよいために、欠陥を埋めて覆い、乾燥後の表面はより平滑となる。また、無機化合物（本発明のガスバリア層１３Ａ）とは、親和性、濡れ性がよいため、孔、凹部、及びクラック（割れ）などの欠陥を埋め、覆い、塞いだりするので、この親和性とレベリング性の相乗効果で超平滑化機能が発揮され、平滑化、即ち、表面のＲａおよびＲｍａｘを著しく低下させることができる。
このように、表面平滑性を高くすることで、ガス透過は、材料表面へのガスの吸着、材料への溶解、材料中を拡散し、反対面へ放散と進行するので、酸素又は水蒸気などの吸着サイト（表面積）が減少することで、第１段階の表面への吸着が大幅に減少させることができるので、ガスバリア性が著しく向上させることができる。
【００５４】
（組構成の層構成）前述のように、層構成としては、図1（Ｄ）の第２ガスバリア層１７Ａ／第１平滑化層１５Ａ／第１ガスバリア層１３Ａ／硬化型樹脂層１２Ａ／基材１１／硬化型樹脂層１２Ｂ／第１ガスバリア層１３Ｂ／第１平滑化層１５Ｂ／第２ガスバリア層１７Ｂなどのように、ガスバリア層１７及び／又は平滑化層１５を複数層を形成する場合には、ガスバリア層１７及び／又は平滑化層１５と同様の材料を用い、同様の形成方法を複数回繰り返せばよい。
【００５５】
（ディスプレイ用基板）さらにまた、図２に示すように、硬化型樹脂層１２、ガスバリア層１３又は平滑化層１５面へ、透明電極層２１や、必要に応じて補助電極層２３や必要に応じて他の層を設けることで、ディスプレイ用基板２０とすればよい。
【００５６】
（太陽電池）また、有機太陽電池や色素増感太陽電池などの耐湿性が求められたり、内容物保護が必要となったりする太陽電池への適用にも好適である。
【００５７】
（ディスプレイ）本発明のガスバリア性フィルム１０をディスプレイの基板２０として用いる場合には、各々のディスプレイの方式において必要な層を、ガスバリア性フィルム１０の表裏のいずれかに積層することもでき、場合によっては、基材フィルムとガスバリア性層の間に、それらの層を積層することもあり得るので、本発明のガスバリア性フィルム１０は、基材フィルムと薄膜層との間に、ディスプレイの機能を持たせるための層が介在するものも含むものとする。
ディスプレイとしては、上記のディスプレイ基板を用いたものであればよく、プラズマディスプレイパネル（ＰＤＰ）、液晶ディスプレイ（ＬＣＤ）、有機又は無機エレクトロルミネセンスディスプレイ（ＥＬＤ）、フィールドエミッションディスプレイ（ＦＥＤ）などの奥行きの少ない薄型に好適に適用できる。
【００５８】
（ＬＣＤ）液晶ディスプレイは、一般的には、二枚のガラス基板に、いずれも内側に透明電極を配置し、配向層等を伴なった間に液晶が挟まれ、周囲がシールされたものであり、カラー化するためのカラーフィルターを伴なう。このような液晶ディスプレイのガラス基板の外側に、本発明のガスバリア性フィルム１０を適用することができ、あるいは、ガラス基板の代りに、本発明のガスバリア性フィルム１０を用いることもできる。特に、二枚のガラス基板を、いずれも、本発明のガスバリア性フィルム１０で置き換えれば、全体がフレキシブルなディスプレイとすることができる。
なお、液晶の種類によっては光学異方性があり、エポキシ樹脂を使用できないものもあるが、偏光板を使用しなかったり、液晶層の位置を変更することで適用が可能となり、例えば、プラスチック液晶や、高分子分散型液晶である。
プラスチック液晶は、携帯情報端末、通信機器（携帯電話など）、ノートパソコン（ＰＣ）、アミューズメント（ハンディゲーム機）などのモバイル機器に用いるディスプレイ用で、軽量（ガラスの約１／３）、薄型（ガラスの約１／２）、耐久性（ガラスの約１０倍）、高表示容量、視差のない表示（反射モードでも２重像無し）などの高機能化でき、電池容量の小型化に対応した低消費電力にも対応できる。
高分子分散型液晶は、高分子中に分散している液晶の小粒子に電界を加えることによって配向し、光シャッターとして使用する。ＴＮ液晶と異なり、散乱−非散乱状態を使うので、原理的に偏光板は不要で、偏光板が不要な分明るく、画像表示動作速度が速く、液晶注入工程が不要、セルギャップコントロールが容易、ラビングが不要、などの利点があり、さらには、投射型にも適用することができる。
【００５９】
（有機ＥＬ）有機ＥＬディスプレイは、やはり、二枚の基板に、いずれも内側に透明電極を配置し、間に、例えば、（ａ）注入機能、（ｂ）輸送機能、および（ｃ）発光機能の各機能を持つ層を積層した複合層等からなる有機ＥＬ素子層が挟まれ、周囲がシールされたものである。ＥＬディスプレイを構成する場合には、例えば、本発明の薄型ディスプレイ用基板（パターン化透明導電層・補助電極層を含む）／正孔注入層／正孔輸送層／発光層／電子注入層／陰極／封止層からなる層構成を挙げることができる。該層構成は、特に限定されるものではなく、具体的には、陽極／発光層／陰極、陽極／正孔注入層／発光層／陰極、陽極／発光層／電子注入層／陰極、陽極／正孔注入層／発光層／電子注入層／陰極、陽極／正孔注入層／正孔輸送層／発光層／電子輸送層／電子注入層／陰極などの多くの層構造に対応できる。この構成に限定されるものではなく、カラー化するためのカラーフィルターもしくはそのほかの複数の手段（層）を伴なうことがある。液晶ディスプレイにおけるのと同様、ガラス基板の外側に、本発明のガスバリア性フィルム１０を適用することができ、あるいは、ガラス基板の代りに、本発明のガスバリア性フィルム１０を用いることもでき、二枚のガラス基板を、いずれも本発明のガスバリア性フィルム１０で置き換えれば、全体がフレキシブルなディスプレイとすることができる。特に、有機ＥＬ素子は、蛍光発光を利用するために化学的に不安定であり、また、湿気に極度に弱いため、製品となった後の高度な水蒸気バリア性が望まれ、ガスバリア性フィルムの積層構造の水蒸気バリア性を確実なものにするためにも、ガスバリア性フィルムの基材フィルムとして、荷重たわみ温度１５０℃以上、好ましくは１６０℃以上のものが好ましい。
【００６０】
以下、実施例及び比較例により、本発明を更に詳細に説明するが、これに限定されるものではない。
実施例及び比較例に用いる各層の材料及び形成方法を、まとめて記載する。
【００６１】
（基材）実施例の基材として、厚さが２００μｍの荷重たわみ温度１６０℃のパンライトフィルムＡＤ−５５０３（帝人社製、ポリカーボネート：フィルム商品名）を用いた。
【００６２】
（硬化型樹脂層）硬化型樹脂層１２としては、基材の表裏面に、下記のＵＶ硬化型樹脂組成物を塗布し、１２０℃、２分間乾燥させた後に、高圧水銀灯を用いて紫外線（ＵＶ）を照射しＵＶ硬化させて、膜厚が２μｍの硬化型樹脂層を形成した。
（実施例用）
・＜屈折率０．０５差の第１のＵＶ硬化型樹脂組成物＞
・パラクミルフェノキシエチレングリコールアクリレート；新中村化学社製  ５０部
・光重合開始剤（イルガキュアー１８４；チバガイギー社製）                ５部
・溶媒（トルエン）                                                    ５０部
該硬化型樹脂層の屈折率は１．５５で、基材との屈折率差は０．０５であった。
・＜屈折率０．０９差の第２のＵＶ硬化型樹脂組成物＞
・ペンタエリスリトールトリアクリレート；日本化薬社製                    ５０部
・光重合開始剤（イルガキュアー１８４；チバガイギー社製）                ２部
・溶媒（トルエン）                                                    ５０部
該硬化型樹脂層の屈折率は１．５１で、基材との屈折率差は０．０９であった。
・＜屈折率０．１４差の第３のＵＶ硬化型樹脂組成物＞
・ＦＡ１２９Ａ（ノナンジオールジアクリレ−ト；日立化成社製）    ５０部
・光重合開始剤（イルガキュアー１８４；チバガイギー社製）          ５部
・溶媒（イソプロピルアルコール：メチルエチルケトン＝１：１）    ８０部
該硬化型樹脂層の屈折率は１．４６で、基材との屈折率差は０．１４であった。
（比較例用）
・＜屈折率０．０２差以下の第４のＵＶ硬化型樹脂組成物＞
・ＨＲ−０４１（日本化薬製）                                  ６０部
・光重合開始剤（イルガキュアー１８４；チバガイギー社製）        ５部
・溶媒（イソプロピルアルコール：メチルエチルケトン＝１：１）１００部
該硬化型樹脂層の屈折率は１．６０で、基材との屈折率差は０．００であった。
・＜屈折率０．１８以上差の第５のＵＶ硬化型樹脂組成物＞
・ＪＳＲ（株）製、商品名；「ＴＭ０８６」                         ６０部
・光重合開始剤（イルガキュアー１８４；チバガイギー社製）          ５部
・溶媒（トルエン）                                              ５０部
該硬化型樹脂層の屈折率は１．４１で、基材との屈折率差は０．１９であった。
【００６３】
（ガスバリア層）実施例及び比較例のガスバリア層１３の形成法は、次の通りである。
ＳｉＯｘは、マグネトロンスパッタリング装置の成膜室内に配置し、ターゲットにはシリコンを使用し、以下の成膜条件にて酸化珪素（ＳｉＯｘ、ｘ＝１．６）の膜厚が１００ｎｍとなるようにガスバリア層を設けた。
＜成膜条件＞
・成膜圧力        ：２．７×１０-1Ｐａ
・アルゴンガス流量：３０ｓｃｃｍ
・酸素ガス流量    ：１０ｓｃｃｍ
・印加電力        ：２．０ｋＷ
ＳｉＯＮは、マグネトロンスパッタリング装置の成膜室内に配置し、ターゲットには窒化珪素を使用し、以下の成膜条件にて酸化窒化珪素（ＳｉＯｘＮｙ、ｘ＝１．０、ｙ＝０．４）の膜厚が１００ｎｍとなるようにガスバリア層を設けた。
＜成膜条件＞
・成膜圧力        ：２．５×１０-1Ｐａ
・アルゴンガス流量：３０ｓｃｃｍ
・酸素ガス流量    ：５ｓｃｃｍ
・ＲＦ電源周波数  ：１３．５６ＭＨｚ
・印加電力：１．２ｋＷ
ＳｉＯＣは、プラズマＣＶＤ装置の成膜室内に配置し、原料ガスにはＨＭＤＳＯを使用し、以下の成膜条件にて酸化炭化珪素の膜厚が１００ｎｍとなるようにガスバリア層を設けた。
＜成膜条件＞
・成膜圧力        ：１０Ｐａ
・アルゴンガス流量：１０ｓｃｃｍ
・酸素ガス流量    ：３０ｓｃｃｍ
・ＲＦ電源周波数  ：１３．５６ＭＨｚ
・印加電力        ：１．８ｋＷ
ＳｉＮＣは、プラズマＣＶＤ装置の成膜室内に配置し、原料ガスにはＨＭＤＳＮを使用し、以下の成膜条件にて酸化炭化珪素の膜厚が１００ｎｍとなるようにガスバリア層を設けた。
＜成膜条件＞
・成膜圧力        ：１０Ｐａ
・アルゴンガス流量：１０ｓｃｃｍ
・窒素ガス流量    ：２０ｓｃｃｍ
・ＲＦ電源周波数  ：１３．５６ＭＨｚ
・印加電力        ：１．２ｋＷ
【００６４】
（平滑化層）また、実施例及び比較例の平滑化層１７の形成法は、次の通りである。
平滑化層として用いるゾルゲル層としては、アミノアルキルトリアルコキシシランを主剤としたコ−ティング剤をスピンコ−ト法により塗布し、ホットプレ−トで１２０℃で２分間、次いで乾燥機で１６０℃で１時間乾燥させ、膜厚１μｍのゾルゲル層（平坦化層）を形成する。
平滑化層として用いるＵＶ硬化樹脂層としては、光重合開始剤を添加したＵＶ硬化型アクリレートを塗布し、ホットプレートで１２０℃、２分間乾燥させた後に、高圧水銀灯を用いて紫外線（ＵＶ）を照射しＵＶ硬化させて、膜厚が２μｍの平滑化層を形成する。
平滑化層として用いるカルドポリマー層としては、カルドポリマーを主剤としたコーティング剤Ｖ−２５９−ＥＨ（新日鐵化学社製、商品名）をスピンコーティング法により塗布し、１２０℃で２分間乾燥し、さらに１６０℃で６０分間熱風乾燥し、膜厚が１μｍの平滑化層を形成する。
【実施例１】
【００６５】
上記の条件で各層を形成して、硬化型樹脂層（第１のＵＶ硬化型樹脂組成物）／基材フィルム／硬化型樹脂層（第１のＵＶ硬化型樹脂組成物）からなるガスバリア性フィルムを得た。
【実施例２】
【００６６】
上記の条件で各層を形成して、硬化型樹脂層（第２のＵＶ硬化型樹脂組成物）／基材フィルム／硬化型樹脂層（第２のＵＶ硬化型樹脂組成物）からなるガスバリア性フィルムを得た。
【実施例３】
【００６７】
上記の条件で各層を形成して、硬化型樹脂層（第３のＵＶ硬化型樹脂組成物）／基材フィルム／硬化型樹脂層（第３のＵＶ硬化型樹脂組成物）からなるガスバリア性フィルムを得た。
【実施例４】
【００６８】
実施例１で得たフィルムの片面へ、前述の条件でガスバリア層を形成して、硬化型樹脂層（第１のＵＶ硬化型樹脂組成物）／基材フィルム／硬化型樹脂層（第１のＵＶ硬化型樹脂組成物）／ガスバリア層（ＳｉＯＮ）からなるガスバリア性フィルムを得た。
【実施例５】
【００６９】
実施例２で得たフィルムの片面へ、前述のの条件でガスバリア層を形成して、硬化型樹脂層（第２のＵＶ硬化型樹脂組成物）／基材フィルム／硬化型樹脂層（第２のＵＶ硬化型樹脂組成物）／ガスバリア層（ＳｉＯＣ）からなるガスバリア性フィルムを得た。
【実施例６】
【００７０】
実施例３で得たフィルムの片面へ、前述の条件でガスバリア層を形成して、硬化型樹脂層（第３のＵＶ硬化型樹脂組成物）／基材フィルム／硬化型樹脂層（第３のＵＶ硬化型樹脂組成物）／ガスバリア層（ＳｉＮＣ）からなるガスバリア性フィルムを得た。
【実施例７】
【００７１】
実施例４で得たフィルムのガスバリア層面へ、前述の条件で平滑化層を形成して、硬化型樹脂層（第１のＵＶ硬化型樹脂組成物）／基材フィルム／硬化型樹脂層（第１のＵＶ硬化型樹脂組成物）／ガスバリア層（ＳｉＯＮ）／平滑化層（硬化型樹脂層（第２のＵＶ硬化型樹脂組成物）からなるガスバリア性フィルムを得た。
【実施例８】
【００７２】
実施例５で得たフィルムのガスバリア層面へ、前述の条件で平滑化層を形成して、硬化型樹脂層（第２のＵＶ硬化型樹脂組成物）／基材フィルム／硬化型樹脂層（第２のＵＶ硬化型樹脂組成物）／ガスバリア層（ＳｉＯＣ）／平滑化層（硬化型樹脂層（第２のＵＶ硬化型樹脂組成物）からなるガスバリア性フィルムを得た。
【実施例９】
【００７３】
実施例６で得たフィルムのガスバリア層面へ、前述の条件で平滑化層を形成して、硬化型樹脂層（第３のＵＶ硬化型樹脂組成物）／基材フィルム／硬化型樹脂層（第３のＵＶ硬化型樹脂組成物）／ガスバリア層（ＳｉＮＣ）／平滑化層（硬化型樹脂層（第２のＵＶ硬化型樹脂組成物）からなるガスバリア性フィルムを得た。
【実施例１０】
【００７４】
実施例４で得たフィルムのガスバリア層面へ、前述の条件で平滑化層を形成して、硬化型樹脂層（第１のＵＶ硬化型樹脂組成物）／基材フィルム／硬化型樹脂層（第１のＵＶ硬化型樹脂組成物）／ガスバリア層（ＳｉＯＮ）／平滑化層（カルドポリマ）からなるガスバリア性フィルムを得た。
【実施例１１】
【００７５】
実施例５で得たフィルムのガスバリア層面へ、前述の条件で平滑化層を形成して、硬化型樹脂層（第２のＵＶ硬化型樹脂組成物）／基材フィルム／硬化型樹脂層（第２のＵＶ硬化型樹脂組成物）／ガスバリア層（ＳｉＯＣ）／平滑化層（カルドポリマ）からなるガスバリア性フィルムを得た。
【実施例１２】
【００７６】
実施例６で得たフィルムのガスバリア層面へ、前述の条件で平滑化層を形成して、硬化型樹脂層（第３のＵＶ硬化型樹脂組成物）／基材フィルム／硬化型樹脂層（第３のＵＶ硬化型樹脂組成物）／ガスバリア層（ＳｉＮＣ）／平滑化層（カルドポリマ）からなるガスバリア性フィルムを得た。
【実施例１３】
【００７７】
実施例７で得たフィルムの平滑化層面へ、前述の条件でガスバリア層を形成して、硬化型樹脂層（第１のＵＶ硬化型樹脂組成物）／基材フィルム／硬化型樹脂層（第１のＵＶ硬化型樹脂組成物）／ガスバリア層（ＳｉＯＮ）／平滑化層（硬化型樹脂層（第２のＵＶ硬化型樹脂組成物）／ガスバリア層（ＳｉＯＮ）からなるガスバリア性フィルムを得た。
【実施例１４】
【００７８】
実施例８で得たフィルムの平滑化層面へ、前述の条件でガスバリア層を形成して、硬化型樹脂層（第２のＵＶ硬化型樹脂組成物）／基材フィルム／硬化型樹脂層（第２のＵＶ硬化型樹脂組成物）／ガスバリア層（ＳｉＯＣ）／平滑化層（硬化型樹脂層（第２のＵＶ硬化型樹脂組成物）／ガスバリア層（ＳｉＯＣ）からなるガスバリア性フィルムを得た。
【実施例１５】
【００７９】
実施例９で得たフィルムの平滑化層面へ、前述の条件でガスバリア層を形成して、硬化型樹脂層（第３のＵＶ硬化型樹脂組成物）／基材フィルム／硬化型樹脂層（第３のＵＶ硬化型樹脂組成物）／ガスバリア層（ＳｉＮＣ）／平滑化層（硬化型樹脂層（第２のＵＶ硬化型樹脂組成物）／ガスバリア層（ＳｉＮＣ）からなるガスバリア性フィルムを得た。
【実施例１６】
【００８０】
実施例１０で得たフィルムの平滑化層面へ、前述の条件でガスバリア層を形成して、硬化型樹脂層（第１のＵＶ硬化型樹脂組成物）／基材フィルム／硬化型樹脂層（第１のＵＶ硬化型樹脂組成物）／ガスバリア層（ＳｉＯＮ）／平滑化層（カルドポリマ）ガスバリア層（ＳｉＯＣ）からなるガスバリア性フィルムを得た。
【実施例１７】
【００８１】
実施例１１で得たフィルムの平滑化層面へ、前述の条件でガスバリア層を形成して、硬化型樹脂層（第２のＵＶ硬化型樹脂組成物）／基材フィルム／硬化型樹脂層（第２のＵＶ硬化型樹脂組成物）／ガスバリア層（ＳｉＯＣ）／平滑化層（カルドポリマ）／ガスバリア層（ＳｉＯＣ）からなるガスバリア性フィルムを得た。
【実施例１８】
【００８２】
実施例１２で得たフィルムの平滑化層面へ、前述の条件でガスバリア層を形成して、硬化型樹脂層（第３のＵＶ硬化型樹脂組成物）／基材フィルム／硬化型樹脂層（第３のＵＶ硬化型樹脂組成物）／ガスバリア層（ＳｉＮＣ）／平滑化層（カルドポリマ）／ガスバリア層（ＳｉＮＣ）からなるガスバリア性フィルムを得た。
【実施例１９】
【００８３】
実施例１３で得たフィルムの反対面にも、対称となるように、前述の条件で層を形成して、ガスバリア層（ＳｉＯＮ）／平滑化層（硬化型樹脂層（第２のＵＶ硬化型樹脂組成物）ガスバリア層（ＳｉＯＮ）硬化型樹脂層（第１のＵＶ硬化型樹脂組成物）／基材フィルム／硬化型樹脂層（第１のＵＶ硬化型樹脂組成物）／ガスバリア層（ＳｉＯＮ）／平滑化層（硬化型樹脂層（第２のＵＶ硬化型樹脂組成物）／ガスバリア層（ＳｉＯＮ）からなるガスバリア性フィルムを得た。
【実施例２０】
【００８４】
実施例１４で得たフィルムを用いる以外は、実施例１９と同様にして、ガスバリア性フィルムを得た。
【実施例２１】
【００８５】
実施例１５で得たフィルムを用いる以外は、実施例１９と同様にして、ガスバリア性フィルムを得た。
【実施例２２】
【００８６】
実施例１６で得たフィルムを用いる以外は、実施例１９と同様にして、ガスバリア性フィルムを得た。
【実施例２３】
【００８７】
実施例１７で得たフィルムを用いる以外は、実施例１９と同様にして、ガスバリア性フィルムを得た。
【実施例２４】
【００８８】
実施例１８で得たフィルムを用いる以外は、実施例１９と同様にして、ガスバリア性フィルムを得た。
【実施例２５】
【００８９】
実施例１９のガスバリア性フィルムの、ガスバリア層（ＳｉＯＮ）面上に、スパッタ法により透明電極（インジウム亜鉛酸化物）を全面成膜した。このインジウム亜鉛酸化物上に、レジスト剤「ＯＦＲＰ−８００」（商品名、東京応化社製）を塗布した後、フォトリソグラフ法にてパターニングを行い、それぞれの色の蛍光変換層に相当する位置に、幅０．０９４ｍｍ、間隙０．０１６ｍｍ、および膜厚１００ｎｍのストライプパターンを有する透明電極層を形成して、ガスバリア層（ＳｉＯＮ）／平滑化層（硬化型樹脂層（第２のＵＶ硬化型樹脂組成物）ガスバリア層（ＳｉＯＮ）硬化型樹脂層（第１のＵＶ硬化型樹脂組成物）／基材フィルム／硬化型樹脂層（第１のＵＶ硬化型樹脂組成物）／ガスバリア層（ＳｉＯＮ）／平滑化層（硬化型樹脂層（第２のＵＶ硬化型樹脂組成物）／ガスバリア層（ＳｉＯＮ）／透明電極層（ＩＴＯ）からなる実施例１２のディスプレイ用基板を得た。
得られたディスプレイ用基板の特性を評価した結果、水蒸気透過率が０．０１ｇ／ｍ2・ｄａｙ以下、酸素透過率が０．０１ｃｃ／ｍ2・ｄａｙ・ａｔｍ以下と、十分なガスバリア性を有し、かつ、著しい伸びやたわみもなかった。
【実施例２６】
【００９０】
実施例２２のガスバリア性フィルムを用いる以外は、実施例１３と同様にして、ディスプレイ用基板を得た。
得られたディスプレイ用基板の特性を評価した結果、水蒸気透過率が０．０１ｇ／ｍ2・ｄａｙ以下、酸素透過率が０．０１ｃｃ／ｍ2・ｄａｙ・ａｔｍ以下と、十分なガスバリア性を有し、かつ、著しい伸びやたわみもなかった。、
【実施例２７】
【００９１】
実施例２１のディスプレイ用基板を用い、周知の技術及び構成で、液晶ディスプレイを作製し、該ＬＣＤディスプレイを、１００時間の連続駆動を行ったが、問題なく良好に表示できた。
【実施例２８】
【００９２】
（１）基板１１として、荷重たわみ温度が１６０℃で、厚み２００μｍのシート状（３０ｃｍ×２１ｃｍ）のポリカーボネート（ＰＣ）フィルムを用いた。
（２）青色カラーフィルタ層の形成
前記ポリカーボネート（ＰＣ）フィルム上に、青色フィルタ材料（カラーモザイクＣＢ−７００１：商品名、富士ハントエレクトロニクステクノロジー社製）を、スピンコート法を用いて塗布した。その塗膜を、フォトリソグラフ法によりパターニングを実施し、線幅０．１ｍｍ、ピッチ（周期）０．３３ｍｍ、膜厚６μｍのストライプパターンを有する青色カラーフィルタ層を形成した。
（３）緑色変換層の形成
蛍光色素としてクマリン６（０．７質量部）を、溶媒としてのプロピレングリコールモノエチルアセテート（ＰＥＧＭＡ）１２０質量部中へ溶解させた。得られた溶液に対して、光重合性樹脂としての「Ｖ２５９ＰＡ／Ｐ５」（商品名、新日鐵化成工業株式会社製）１００質量部を加えて溶解させて塗布溶液を得た。
前記工程で得られた青色カラーフィルタ層が形成されている透明支持基板上に、上記のように調製した塗布溶液をスピンコート法を用いて塗布し、フォトリソグラフ法によりパターニングを実施し、線幅０．１ｍｍ、ピッチ（周期）０．３３ｍｍ、膜厚１０μｍのストライプパターンを有する緑色変換層を形成した。
（４）赤色変換層の形成
蛍光色素として、クマリン６（０．６質量部）、ローダミン６Ｇ（０．３質量部）、ベーシックバイオレット１１（０．３質量部）を、溶媒としてのプロピレングリコールモノエチルアセテート（ＰＥＧＭＡ）１２０質量部中へ溶解させた。該溶液に対して、光重合性樹脂の「Ｖ２５９ＰＡ／Ｐ５」（商品名、新日鐵化成工業株式会社製）１００質量部を加えて溶解させて、塗布溶液を得た。
青色カラーフィルタ層および緑色変換層を形成した透明支持基板上に、上記のように調製した塗布溶液をスピンコート法を用いて塗布し、フォトリソグラフ法によりパターニングを実施し、線幅０．１ｍｍ、ピッチ（周期）０．３３ｍｍ、膜厚１０μｍのストライプパターンを有する赤色変換層を形成した。
上記のように形成された赤色変換層、緑色変換層および青色カラーフィルタ層のライン状パターンは、それぞれの間の間隙幅を０．０１ｍｍとして平行に配置され、各色変換層を形成している。
（５）ガスバリア層及び平滑化層の形成
前記工程で形成された色変換層を含む基材の両面に、実施例１９と同様に各層を順次形成して、ガスバリア層（ＳｉＯＮ）／平滑化層（硬化型樹脂層（第２のＵＶ硬化型樹脂組成物）ガスバリア層（ＳｉＯＮ）硬化型樹脂層（第１のＵＶ硬化型樹脂組成物）／基材フィルム／カラーフィルタ層／硬化型樹脂層（第１のＵＶ硬化型樹脂組成物）／ガスバリア層（ＳｉＯＮ）／平滑化層（硬化型樹脂層（第２のＵＶ硬化型樹脂組成物）／ガスバリア層（ＳｉＯＮ）を得た。
（６）透明電極層の形成
前記ガスバリア層（ＳｉＯＮ）面上に、スパッタ法により透明電極（インジウム亜鉛酸化物）を全面成膜した。このインジウム亜鉛酸化物上に、レジスト剤「ＯＦＲＰ−８００」（商品名、東京応化社製）を塗布した後、フォトリソグラフ法にてパターニングを行い、それぞれの色の蛍光変換層に相当する位置に、幅０．０９４ｍｍ、間隙０．０１６ｍｍ、および膜厚１００ｎｍのストライプパターンを有する透明電極層を形成した。
（７）有機ＥＬ関連層の形成
上記透明電極層面へ、抵抗加熱蒸着装置内で、正孔注入層、正孔輸送層、有機発光層、電子注入層を、真空を破らずに順次全面成膜した。成膜に際して、真空槽内圧を１×１０−４Ｐａまで減圧した。正孔注入層として、銅フタロシアニン（ＣｕＰｃ）を膜厚が１００ｎｍとなるように積層した。正孔輸送層として、４，４’−ビス［Ｎ−（１−ナフチル）−Ｎ−フェニルアミノ］ビフェニル（−ＮＰＤ）を膜厚が２０ｎｍとなるように積層した。有機発光層として、４，４’−ビス（２，２’−ジフェニルビニル）ビフェニル（ＤＰＶＢｉ）を膜厚が３０ｎｍとなるように積層した。電子注入層として、アルミニウムキレート（トリス（８−ヒドロキシキノリン）アルミニウム錯体、Ａｌｑ）を膜厚が２０ｎｍとなるように積層した。
次に、真空を破ることなしに、陽極（透明電極層）のストライプパターンと直交する幅０．３０ｍｍ、間隔０．０３ｍｍのパターンが得られるマスクを用いて、厚さ２００ｎｍのＭｇ／Ａｇ（質量比１０／１）層からなる陰極を形成した。こうして得られた有機ＥＬ発光素子をグローブボックス内乾燥窒素雰囲気下（酸素および水分濃度ともに１０ｐｐｍ以下）において、封止ガラスとＵＶ硬化接着剤を用いて封止して、ガスバリア層（ＳｉＯＮ）／平滑化層（硬化型樹脂層（第２のＵＶ硬化型樹脂組成物）ガスバリア層（ＳｉＯＮ）硬化型樹脂層（第１のＵＶ硬化型樹脂組成物）／基材フィルム／カラーフィルタ層／硬化型樹脂層（第１のＵＶ硬化型樹脂組成物）／ガスバリア層（ＳｉＯＮ）／平滑化層（硬化型樹脂層（第２のＵＶ硬化型樹脂組成物）／ガスバリア層（ＳｉＯＮ）／透明電極層／正孔注入層／正孔輸送層／有機発光層／電子注入層／陰極の層構成からなる、有機ＥＬカラーディスプレイを得た。
該有機ＥＬカラーディスプレイを、１００時間の連続駆動を行ったが、問題なく良好に表示できた。
【００９３】
（比較例１）上記の条件で各層を形成して、硬化型樹脂層（第４のＵＶ硬化型樹脂組成物）／基材フィルム／硬化型樹脂層（第４のＵＶ硬化型樹脂組成物）からなるガスバリア性フィルムを得た。
【００９４】
（比較例２）上記の条件で各層を形成して、硬化型樹脂層（第５のＵＶ硬化型樹脂組成物）／基材フィルム／硬化型樹脂層（第５のＵＶ硬化型樹脂組成物）からなるガスバリア性フィルムを得た。
【００９５】
（比較例３）  基材として、荷重たわみ温度が１２０℃で、厚みが２００μｍのポリエチレンテレフタレート（ＰＥＴ）樹脂フィルム（東洋紡（株）製）を用いる以外は、実施例１と同様にして、ガスバリア性フィルムを作成した。
【００９６】
（評価）評価は、下記の測定法で、ガスバリア性フィルム状態、及び有機ＥＬ素子状態での、水蒸気透過率及び酸素透過率を測定し、その結果を表１に示す。
水蒸気透過率は、測定温度３７．８℃、湿度１００％Ｒｈの条件下で、水蒸気透過率測定装置（米国ＭＯＣＯＮ社製、ＰＥＲＭＡＴ  ＲＡＮ−Ｗ  ３／３１：商品名）を用いて測定した。なお、検出限界は０．０１ｇ／ｍ2・ｄａｙであり、該検出限界未満の場合は０．０１ｇ／ｍ2／ｄａｙ以下と表わす。
酸素透過率は、測定温度２３℃、湿度９０％Ｒｈの条件下で、酸素ガス透過率測定装置（米国ＭＯＣＯＮ社製、ＯＸ−ＴＲＡＮ  ２／２０：商品名）を用いて測定した。なお、検出限界は０．０１ｃｃ／ｍ2・ｄａｙ・ａｔｍであり、該検出限界未満の場合は０．０１ｃｃ／ｍ2／ｄａｙ以下と表わす。また、検出限界最大以上の場合は、(−)で表す。
測定結果を表１に示す。
【００９７】
【表１】
2006123288.tif 000006
【００９８】
（評価結果）実施例１〜３のガスバリア性フィルムの水蒸気透過率は３０．８〜３２．０ｇ／ｍ2・ｄａｙ、かつ酸素透過率は大きく検出限界以上であり、実施例４〜６のガスバリア性フィルムの水蒸気透過率は０．２３〜０．３５ｇ／ｍ2・ｄａｙ、酸素透過率も２．１〜２．３ｃｃ／ｍ2・ｄａｙ・ａｔｍと向上し、実施例７〜２４では水蒸気透過率が０．０１ｇ／ｍ2・ｄａｙ以下、酸素透過率も０．０１ｃｃ／ｍ2・ｄａｙ・ａｔｍ以下と、十分なガスバリア性を有し、かつ、著しい伸びやたわみもなかった。
比較例１〜３のガスバリア性フィルムの特性を評価した結果は、水蒸気透過率が３１．３〜３１．７ｇ／ｍ2・ｄａｙ、酸素透過率は大きく検出限界以上であり、ディスプレイ基板として、使用できるレベルではなかった。
なお、全光線透過率はいずれも良好であった。
【図面の簡単な説明】
【００９９】
【図１】本発明のガスバリア性フィルムの１実施例を示す断面図である。
【図２】本発明のディスプレイ用基板の１実施例を示す断面図である。
【符号の説明】
【０１００】
１０：ガスバリア性フィルム
１１：基材
１２Ａ、１２Ｂ：硬化型樹脂層
１３Ａ、１３Ｂ：第１ガスバリア層
１５Ａ、１５Ｂ：第１平滑化層
１７Ａ、１７Ｂ：第２ガスバリア層
１９Ａ、１９Ｂ：第２平滑化層
２０：ディスプレイ基板
２１：受容層
【図１】
2006123288.tif 000007
【図２】
2006123288.tif 000008